(57)【要約】  モレキュラーシーブを用いてトランス−シスネペタラクトンをシス−トランスネペタラクトンに転化する方法。このモレキュラーシーブは、例えば水中で少なくとも約９のｐＨを有することができ、かつ／または使用の前に加熱によって活性化させることができる。【特許請求の範囲】
【請求項１】
ｔｒａｎｓ−ｃｉｓネペタラクトン化合物、またはｔｒａｎｓ−ｃｉｓネペタラクトンとｃｉｓ−ｔｒａｎｓネペタラクトンとを含む混合物を、少なくとも１つのモレキュラーシーブと接触させることを含む、ｔｒａｎｓ−ｃｉｓネペタラクトンをｃｉｓ−ｔｒａｎｓネペタラクトンに転換する方法。
【請求項２】
モレキュラーシーブが、水中で少なくとも約９のｐＨを有する、請求項１に記載の方法。
【請求項３】
モレキュラーシーブが、３Ａ、４Ａ、シリカライト、ＣＧ  １８０−ＭＡＰ、およびＥＴＳ−４からなる群から選択される、請求項１に記載の方法。
【請求項４】
３Ａおよび４Ａからなる群から選択されるモレキュラーシーブが、さらに粉末、ロッド、またはビーズからなる群から選択される、請求項３に記載の方法。
【請求項５】
モレキュラーシーブの質量対ｔｒａｎｓ−ｃｉｓネペタラクトン化合物の質量の比、またはモレキュラーシーブの質量対ｔｒａｎｓ−ｃｉｓネペタラクトンとｃｉｓ−ｔｒａｎｓネペタラクトンとを含む混合物の質量の比が、約０．０１／１〜約２／１の範囲にある、請求項１に記載の方法。
【請求項６】
ｔｒａｎｓ−ｃｉｓネペタラクトン化合物、またはｔｒａｎｓ−ｃｉｓネペタラクトンとｃｉｓ−ｔｒａｎｓネペタラクトンとを含む混合物と接触させる前に、モレキュラーシーブを加熱するステップをさらに含む、請求項１に記載の方法。
【請求項７】
ｔｒａｎｓ−ｃｉｓネペタラクトン化合物、またはｔｒａｎｓ−ｃｉｓネペタラクトンとｃｉｓ−ｔｒａｎｓネペタラクトンとを含む混合物を、少なくとも１つのモレキュラーシーブと、少なくとも約１時間にわたって接触させる、請求項１に記載の方法。
【請求項８】
ｔｒａｎｓ−ｃｉｓネペタラクトン化合物、またはｔｒａｎｓ−ｃｉｓネペタラクトンとｃｉｓ−ｔｒａｎｓネペタラクトンとを含む混合物を、少なくとも１つのモレキュラーシーブと、約２０℃〜約７５℃の範囲の温度で接触させる、請求項１に記載の方法。
【請求項９】
ｔｒａｎｓ−ｃｉｓネペタラクトン化合物、またはｔｒａｎｓ−ｃｉｓネペタラクトンとｃｉｓ−ｔｒａｎｓネペタラクトンとを含む混合物がイヌハッカ油中に含まれる、請求項１に記載の方法。
【請求項１０】
ｔｒａｎｓ−ｃｉｓネペタラクトン化合物、またはｔｒａｎｓ−ｃｉｓネペタラクトンとｃｉｓ−ｔｒａｎｓネペタラクトンとを含む混合物がイヌハッカ油中に含まれ、そしてイヌハッカ油を少なくとも１つのモレキュラーシーブとイヌハッカ油の引火点以下の温度で接触させる、請求項１に記載の方法。
【請求項１１】
混合物中のｔｒａｎｓ−ｃｉｓネペタラクトンの初期質量に対してｔｒａｎｓ−ｃｉｓネペタラクトン化合物の少なくとも約５０質量％、またはｔｒａｎｓ−ｃｉｓネペタラクトンの少なくとも約５０質量％がｃｉｓ−ｔｒａｎｓネペタラクトンに転換される、請求項１に記載の方法。
【請求項１２】
ｔｒａｎｓ−ｃｉｓネペタラクトン化合物、またはｔｒａｎｓ−ｃｉｓネペタラクトンとｃｉｓ−ｔｒａｎｓネペタラクトンとを含む混合物がイヌハッカ油中に含まれ、そしてイヌハッカ油中でｔｒａｎｓ−ｃｉｓネペタラクトンをｃｉｓ−ｔｒａｎｓネペタラクトンに転換させた後に、イヌハッカ油をモレキュラーシーブから分離し回収する、請求項１に記載の方法。
【請求項１３】
回収されたイヌハッカ油を水素化して水素化イヌハッカ油を生成させる、請求項１２に記載の方法。
【請求項１４】
ｃｉｓ−ｔｒａｎｓネペタラクトンに転換されたｔｒａｎｓ−ｃｉｓネペタラクトンと、ｃｉｓ−ｔｒａｎｓネペタラクトンに転換されなかったｔｒａｎｓ−ｃｉｓネペタラクトンとを含む混合物を、モレキュラーシーブから分離し回収する、請求項１に記載の方法。
【請求項１５】
回収された混合物を水素化してジヒドロネペタラクトンを生成させる、請求項１４に記載の方法。
【請求項１６】
モレキュラーシーブを回収し、後に使用するためにリサイクルする、請求項１に記載の方法。
【請求項１７】
ｔｒａｎｓ−ｃｉｓネペタラクトン化合物、またはｔｒａｎｓ−ｃｉｓネペタラクトンとｃｉｓ−ｔｒａｎｓネペタラクトンとを含む混合物が、イヌハッカ（Ｎｅｐｅｔａ  Ｃａｔｅｒｉａ）から誘導される、請求項１に記載の方法。
【請求項１８】
ｔｒａｎｓ−ｃｉｓネペタラクトン化合物を、モレキュラーシーブと接触させる、請求項１に記載の方法。
【請求項１９】
ｔｒａｎｓ−ｃｉｓネペタラクトンとｃｉｓ−ｔｒａｎｓネペタラクトンとを含む混合物を、モレキュラーシーブと接触させる、請求項１に記載の方法。
【請求項２０】
（ａ）ｔｒａｎｓ−ｃｉｓネペタラクトンとｃｉｓ−ｔｒａｎｓネペタラクトンとを含む混合物がイヌハッカ油中に含まれ、（ｂ）イヌハッカ油中でｔｒａｎｓ−ｃｉｓネペタラクトンをｃｉｓ−ｔｒａｎｓネペタラクトンに転換させた後に、イヌハッカ油をモレキュラーシーブから分離して回収し、そして（ｃ）回収されたイヌハッカ油を水素化して水素化イヌハッカ油を生成させる、請求項１９に記載の方法。
【発明の詳細な説明】
【技術分野】
【０００１】
関連出願の相互参照
本願は、あらゆる目的に対してその一部として参照によりその全体が組み込まれる２００７年１１月２６日出願の米国仮特許出願第６０／９９０，１１７号についての米国特許法第１１９条（ｅ）による優先権を主張し、かつその利益を請求する。
【０００２】
本発明は、トランス−シスネペタラクトンをシス−トランスネペタラクトンに転化する方法に関する。
【背景技術】
【０００３】
ジヒドロネペタラクトン（「ＤＨＮ」）は、昆虫忌避などの様々な特性を有することが示されている有用な化学薬品である（例えば、非特許文献１、または特許文献１参照）。ジヒドロネペタラクトンは、例えばＲｅｇｎｉｅｒらの論文（非特許文献２）、ＷａｌｌｅｒおよびＪｏｈｎｓｏｎの論文（非特許文献３）、ならびに特許文献２で述べられているように、精製したネペタラクトンか、または様々なネペタラクトンを含む混合物を触媒の存在下で水素と接触させることによって生成することができる。
【０００４】
ネペタラクトンの立体異性体の混合物（トランス−シスネペタラクトンおよびシス−トランスネペタラクトンを含む）を含有するイヌハッカ油を、上記の水素化反応用のネペタラクトン供給源として使用することができる。しかしながら、高温でのトランス−シスネペタラクトンの水素化は、プレガン酸などの望ましくない最終生成物の形成を引き起こす。したがって主としてシス−トランス異性体に対して、好ましくはシス−トランス異性体のみに対して水素化を行うことが望ましい。
【０００５】
特許文献３は、イヌハッカ油を少なくとも１種類の水と混和しない非ハロゲン化溶媒中に溶解し、この溶液を少なくとも１種類の無機塩基を含む水性溶液と混合することにより、イヌハッカ油からＺＥ−ネペタラクトンおよびＥＺ−ネペタラクトンを分離する方法について記載している。この水性塩基の存在下でＺＥ−ネペタラクトンは加水分解されてＺＥ−ネペタル酸になる。ＺＥ−ネペタル酸を含有するこの水性相を、ＥＺ−ネペタラクトンを含有する有機相から分離することができる。任意選択で、この水性相をさらに酸性化し、それを、例えばｐ−トルエンスルホン酸の存在下で少なくとも１種類の有機溶媒に加え、ＺＥ−ネペタル酸をラクトン化してＺＥ−ネペタラクトンにすることができる。したがってこの方法は、ＺＥ−ネペタラクトンの加水分解を必要とし、またＺＥ−ネペタル酸からのＺＥ−ネペタラクトンの再生を要する場合がある。
【０００６】
別法ではＬｉｂｉｋａｓら（非特許文献４）は、塩基１，８−ジアザ−ビシクロ［５．４．０］ウンデカ−７−エンを使用して、還流キシレン中でトランス−シスネペタラクトンをシス−トランスネペタラクトンに転化し、続いて液体クロマトグラフィを用いて分離した。Ｓａｋａｎら（非特許文献５）もまた、キシレン中で炭酸カリウム（Ｋ２ＣＯ３）と一緒に加熱することによってトランス−シスイソネペタラクトンをネペタラクトンに転化した。上記のような方法は、キシレンなどの溶媒の使用に依拠する。
【先行技術文献】
【特許文献】
【０００７】
【特許文献１】国際公開第０３／７９７８６号パンフレット（Ｈａｌｌａｈａｎ）
【特許文献２】米国特許第７，０６７，６７７号明細書（Ｍａｎｚｅｒ）
【特許文献３】米国特許出願第０６／１２１，１３４号明細書
【非特許文献】
【０００８】
【非特許文献１】Ｊｅｆｓｏｎらの論文、Ｊ．Ｃｈｅｍｉｃａｌ  Ｅｃｏｌｏｇｙ（１９８３）９：１５９〜１８０
【非特許文献２】Ｐｈｙｔｏｃｈｅｍｉｓｔｒｙ（１９６７）６：１２８１〜１２８９
【非特許文献３】Ｐｒｏｃ．Ｏｋｌａｈｏｍａ  Ａｃａｄ．Ｓｃｉ．（１９８４）６４：４９〜５６
【非特許文献４】Ｊ．Ｎａｔ．Ｐｒｏｄ．（２００５）６８：８８６〜８９０
【非特許文献５】Ｔｅｔｒａｈｅｄｒｏｎ  Ｌｅｔｔｅｒｓ（１９６５）６：４０９７〜４１０２
【発明の概要】
【発明が解決しようとする課題】
【０００９】
したがって、できるだけ少ないステップ数を有し、助溶媒の添加などのステップあるいは抽出または再生のステップの使用を排除する、トランス−シスネペタラクトンのシス−トランスネペタラクトンへの転化方法に対する必要性が依然として存在する。
【課題を解決するための手段】
【００１０】
一実施形態において本発明は、トランス−シスネペタラクトン化合物、またはトランス−シスネペタラクトンとシス−トランスネペタラクトンとを含む混合物を、少なくとも１種類のモレキュラーシーブと接触させることによってトランス−シスネペタラクトンをシス−トランスネペタラクトンに転化する方法に関する。
【００１１】
別の実施形態において本発明は、トランス−シスネペタラクトン化合物、またはトランス−シスネペタラクトンとシス−トランスネペタラクトンとを含む混合物を、少なくとも１種類のモレキュラーシーブと接触させた後に、ジヒドロネペタラクトンまたは水素化イヌハッカ油を調製する方法に関する。
【図面の簡単な説明】
【００１２】
【図１】イヌハッカ油を各種モレキュラーシーブと共にインキュベートした後のトランス−シスおよびシス−トランスネペタラクトン異性体の分布を示す図である。
【図２】イヌハッカ油を、２５０℃、３５０℃、または５００℃で活性化させたモレキュラーシーブと共にインキュベートした後のトランス−シスおよびシス−トランスネペタラクトン異性体の分布を示す図である。
【図３】モレキュラーシーブの量を変えることが、トランス−シスネペタラクトンのシス−トランスネペタラクトンへの転化に及ぼす影響を示す図である。
【図４】貯蔵ガス（空気または窒素）が、トランス−シスネペタラクトンのシス−トランスネペタラクトンへの転化に及ぼす影響を示す図である。
【図５】モレキュラーシーブの再生利用が、トランス−シスネペタラクトンのシス−トランスネペタラクトンへの転化に及ぼす影響を示す図である。
【図６】様々なモレキュラーシーブが、トランス−シスネペタラクトンのシス−トランスネペタラクトンへの転化に及ぼす影響を示す図である。
【図７】様々なモレキュラーシーブが、トランス−シスネペタラクトンのシス−トランスネペタラクトンへの転化に及ぼす影響を示す図である。
【図８】様々なモレキュラーシーブの水中におけるｐＨを示す図である。
【図９】様々なモレキュラーシーブの水中におけるｐＨを示す図である。
【発明を実施するための形態】
【００１３】
本発明は、モレキュラーシーブの使用によりトランス−シスネペタラクトンをシス−トランスネペタラクトンに転化する方法に関する。この転化を行うには、トランス−シスネペタラクトン、またはトランス−シスネペタラクトンとシス−トランスネペタラクトンとの混合物（「Ｔ、Ｃ／Ｃ、Ｔ混合物」）を、少なくとも１種類のモレキュラーシーブと、任意選択で加熱しながら接触させる。このトランス−シスネペタラクトン、またはＴ、Ｃ／Ｃ、Ｔ混合物は、例えばイヌハッカ油から得ることもでき、またはイヌハッカ油中に含有されていてもよく、更にそのイヌハッカ油はネペタ・キャタリア（Ｎｅｐｅｔａ  ｃａｔａｒｉａ）植物から得ることができる。本明細書において処理されるトランス−シスネペタラクトン、あるいは転化操作から得られる処理済み混合物または処理済みイヌハッカ油は、ジヒドロネペタラクトンの生産に有用である。
【００１４】
本明細書中で使用される用語「ネペタラクトン」は、式
【化１】
2011504882.tif 000002
を有する化合物を指す。ネペタラクトンの４種類の立体異性体が自然界で知られている。イヌハッカ油中で一般に見出される３種類の異性体は、下記に示すシス−トランス、トランス−シス、およびシス−シス異性体である。
【００１５】
シス−トランスネペタラクトンは、式
【化２】
2011504882.tif 000003
を有する化合物である。
【００１６】
トランス−シスネペタラクトンは、式
【化３】
2011504882.tif 000004
を有する化合物である。
【００１７】
シス−シスネペタラクトンは、式
【化４】
2011504882.tif 000005
を有する化合物である。
【００１８】
本発明の方法において使用されるトランス−シスネペタラクトン、またはＴ、Ｃ／Ｃ、Ｔ混合物は、イヌハッカ油から得ることができ、またはイヌハッカ油中に含有されていてもよく、更にそのイヌハッカ油はイヌハッカ植物ネペタ・キャタリア（Ｎｅｐｅｔａ  ｃａｔａｒｉａ）から得ることができる。イヌハッカ油は、これらには限定されないが水蒸気蒸留、有機溶媒抽出、マイクロ波支援有機溶媒抽出、超臨界流体抽出、機械的抽出、および冷浸法（最初に冷抽出して脂肪にし、続いて有機溶媒抽出する）を含めた様々な単離方法によってネペタ・キャタリア（Ｎｅｐｅｔａ  ｃａｔａｒｉａ）植物から得ることができる。この油は未精製の形態で使用することもでき、または、例えば米国仮特許出願第６０／８７６，５６９号明細書（これは、その全体があらゆる目的に対してその一部として参照により組み込まれる）に記載のようにその油から蒸留によってネペタラクトンそのものをさらに精製することもできる。
【００１９】
イヌハッカ油は、下記の表１に示すように一般に２種類以上のネペタラクトン異性体を含み、またそれら異性体の濃度は、その供給源の植物材料および／またはイヌハッカ油の調製方法により変わる可能性がある。本発明は、様々な異なるレベルの含有量、例えば油中のネペタラクトンの総重量に対して約１重量％を超える濃度、より具体的には約１０重量％、１５重量％、２５重量％、または４０重量％を超える濃度でトランス−シスネペタラクトンを含有するイヌハッカ油に適用可能である。
【００２０】
しかしながら本発明はまた、イヌハッカ油中に含まれておらず、かつトランス−シスネペタラクトンとシス−トランスネペタラクトンの混合物中にトランス−シスネペタラクトンが類似の様々な異なるレベルの含有量、例えば混合物中の総重量に対して約１重量％を超える、より具体的には約１０重量％、１５重量％、２５重量％、または４０重量％を超える濃度で存在するそのような混合物にも適用可能である。混合物中にトランス−シスネペタラクトンがきわめて低いレベルでシス−トランスネペタラクトンと共に存在する場合、そのトランス−シスネペタラクトンは、本質的にシス−トランスネペタラクトン化合物中の不純物とみなすことができる。さらに他の実施形態では本発明はまた、トランス−シスネペタラクトン化合物そのものを、モレキュラーシーブの使用によりシス−トランスネペタラクトンに転化することにも適用可能である。
【００２１】
一般に本発明の方法において使用するのに適したモレキュラーシーブには、分子の大きさおよび形状の差に基づいて混合物の成分を分離することができ、細孔径が一般には５〜１０オングストロームの範囲にあり、微孔質の、一般には結晶構造を有する天然または合成材料を挙げることができる。モレキュラーシーブは、三次元結晶性または非結晶性の網状組織である。これらの網状組織は、一般には四面体Ｓｉ４＋およびＡｌ３＋陽イオン（これらが下記に述べるようなゼオライトモレキュラーシーブを組成的に規定する）を含有する酸化物格子を含むが、他の陽イオンもまたこの部位を占有することができる。
【００２２】
構成組織中の四面体部位をこれらの陽イオンが必ずしも排他的に占有する必要はないが、イオン交換可能な部位でない構成組織を占有しなければならない。モレキュラーシーブでは配座は、四面体、三方晶、三方両錐体、または八面体、ならびにこれらのゆがんだ変形体であることができる。２種類以上の配座が、同一構成組織内で生じてもよい。
【００２３】
具体例としてのモレキュラーシーブには、例えばＳｚｏｓｔａｋの著書（Ｍｏｌｅｃｕｌａｒ  Ｓｉｅｖｅｓ：Ｐｒｉｎｃｉｐｌｅｓ  ｏｆ  Ｓｙｎｔｈｅｓｉｓ  ａｎｄ  Ｉｄｅｎｔｉｆｉｃａｔｉｏｎ，Ｖａｎ  Ｎｏｓｔｒａｎｄ  Ｒｅｉｎｈｏｌｄ（Ｎｅｗ  Ｙｏｒｋ），１９８９）中に記載のものなどのシリカ、メタロアルミネート、アルミノホスフェート、およびガロゲルミネート（ｇａｌｌｏｇｅｒｍｉｎａｔｅ）が挙げられる。シリカには、チタノシリケートおよびメタロシリケートが挙げられる。メタロシリケートには、アルミノシリケート（ゼオライト）、ガロシリケート、クロモシリケート、ボロシリケート、およびフェリシリケートが挙げられる。メタロアルミネートには、ゲルマニウムアルミネートが挙げられる。アルミノホスフェートには、ケイ素置換リン酸アルミニウム（ＳＡＰＯ）モレキュラーシーブ、金属混合型リン酸アルミニウム（ＭｅＡＰＯ）モレキュラーシーブ（この金属は、例えばＬｉ、Ｂｅ、Ｂ、Ｍｇ、Ｓｉ、Ｇａ、Ｇｅ、Ａｓ、Ｔｉ、Ｍｎ、Ｆｅ、Ｃｏ、またはＺｎであることができる）、シリコアルミノリン酸金属塩（ＭｅＡＰＳＯ）モレキュラーシーブおよびＥｌＡＰＯモレキュラーシーブ（例えば、欧州特許第１５８，９７６号明細書および同第１５８，３４９号明細書中に記載のものなど）、およびＥｌＡＰＳＯモレキュラーシーブ（例えば、欧州特許第１５９，６２４号明細書中に記載のものなど）が挙げられる。
【００２４】
本明細書中で使用されるゼオライトは、広くは、Ｓｚｏｓｔａｋの著書（上記）およびＢｒｅｃｋの著書（Ｚｅｏｌｉｔｅ  Ｍｏｌｅｃｕｌａｒ  Ｓｉｅｖｅ，Ｊｏｈｎ  Ｗｉｌｅｙ  ＆  Ｓｏｎｓ（Ｎｅｗ  Ｙｏｒｋ），１９７４）中に記載されているような酸素イオンの広範な三次元網状組織に基づく構成組織を有する結晶アルミノシリケートである。この酸素によって形成される四面体部位の内部にはＳｉ４＋またはＡｌ３＋イオンのどちらかが位置することができる。この構造中のＡｌＯ２−四面体が、その構成組織の電荷を決定する。これは、非構成組織位置を占有する陽イオンによって相殺される。ゼオライトの代表的実験式は、Ｍ２／ｎＯ・Ａｌ２Ｏ３・ｘＳｉＯ２・ｙＨ２Ｏとして表すことができ、式中「Ｍ」は、他の金属、非金属、または有機の陽イオンを用いてその構成組織の電荷を相殺することもできるが、一般には第ＩまたはＩＩ族イオン由来の交換可能な陽イオンを表し、また「ｎ」は、その陽イオン原子価を表す。これらの陽イオンは、合成の間ずっと、または合成後のイオン交換の間じゅう存在する。「ｘ」の値は、Ａｌ３＋が隣接した四面体部位を占有しないので、２以上である。細孔またはチャネル開口部は、約３Åから７Å超までの範囲に及び、その正確な孔径はその構造によって決まる。存在する水分子はこれらのチャネルおよびキャビティ中に位置し、その構造中のＡｌＯ２−四面体の存在によって生じる負電荷を中和する陽イオンも同様である。典型的な陽イオンには、Ｎａ＋、Ｋ＋、Ｒｂ＋、およびＣｓ＋などのアルカリ陽イオン、Ｍｇ＋＋およびＣａ＋＋などのアルカリ土類陽イオン、ＮＨ４＋、ならびにテトラメチルアンモニウム陽イオンが挙げられる。
【００２５】
好適なモレキュラーシーブは、小細孔、中間細孔、または大細孔モレキュラーシーブ、あるいはこれらの組合せであることができ、粉末、ビーズ、またはロッド形態の３Ａ（３Ａは、ゼオライトＡのカリウム交換型である）、４Ａ、または５Ａ（Ｓｉｇｍａ−Ａｌｄｒｉｃｈ（Ｓｔ．Ｌｏｕｉｓ，ＭＯ）から入手できる）、Ｓｉｌｉｃａｌｉｔｅ（Ｓｉｇｍａ−Ａｌｄｒｉｃｈから入手できる）、ＥＴＳ−４（ケイ酸チタン、ＢＡＳＦ（Ｆｌｏｒｈａｍ  Ｐａｒｋ，ＮＪ）から入手できる）、およびＣＧ−１８０  ＭＡＰ（Ｉｎｅｏｓ（Ｊｏｌｉｅｔ，ＩＬ）から入手できる）を挙げることができる。
【００２６】
トランス−シスネペタラクトンをシス−トランスネペタラクトンに転化するために本明細書中で使用されるモレキュラーシーブは、水中で約９以上、より具体的には約１０以上のｐＨを有することができる。
【００２７】
トランス−シスネペタラクトンおよびシス−トランスネペタラクトンの両方とも、水の存在下でネペタル酸に転化する。ネペタル酸は、式
【化５】
2011504882.tif 000006
を有する化合物である。したがって一実施形態では本明細書中で使用されるモレキュラーシーブには、乾燥剤として作用するもの、すなわちトランス−シスネペタラクトン中、またはトランス−シスネペタラクトンとシス−トランスネペタラクトンとの混合物中に存在する水を除去するものが含まれる。好適な乾燥性モレキュラーシーブの例には、３Ａ、４Ａ、および５Ａが挙げられる。
【００２８】
しかしながら代替の実施形態ではネペタル酸の形成を減らすために、水とトランス−シスネペタラクトン化合物またはＴ、Ｃ／Ｃ、Ｔ混合物との重量に対して、あるいは水とイヌハッカ油との重量に対して水の含有量が約０．３重量％未満のトランス−シスネペタラクトン化合物、またはＴ、Ｃ／Ｃ、Ｔ混合物、またはそれらを含むイヌハッカ油を準備することができる。この化合物、またはＴ、Ｃ／Ｃ、Ｔ混合物、またはイヌハッカ油が、約０．３重量％を超える水を含有する場合、その化合物、Ｔ、Ｃ／Ｃ、Ｔ混合物、またはイヌハッカ油中のネペタル酸の初期重量に対して約５重量％未満のネペタル酸を生成させるような乾燥性モレキュラーシーブを選択することが望ましいこともある。さらに、水、エタノール、またはイソプロピルアルコールをこの方法において溶媒として使用する場合、ネペタル酸の形成を減らすために乾燥性モレキュラーシーブの使用を推奨する。
【００２９】
本明細書において使用するのに適したモレキュラーシーブは商業的に入手可能であり、または当該技術分野で知られている方法を用いて調製することもできる。本明細書で使用されるモレキュラーシーブは、粉末、グラニュール、または他の粒子状の形態で用いてもよい。
【００３０】
本明細書において使用されるモレキュラーシーブは、本明細書中で開示したモレキュラーシーブの全群のすべての構成要素のうちのいずれか１つまたは複数であることができる。しかしながらこのモレキュラーシーブはまた、本明細書中で開示したモレキュラーシーブの全群の下位群の構成要素のうちのいずれか１つまたは複数であることもでき、ここで下位群はその全群からいずれか１つまたは複数の他の構成要素を除外することによって形成される。結果としてこのような場合のモレキュラーシーブは、全群の個々の構成要素の様々な異なるすべての組合せの中のそのモレキュラーシーブの全群から選択することができる任意の大きさの任意の下位群中のモレキュラーシーブの１つまたは複数であることができるばかりでなく、任意の下位群中のそれら構成要素は、その下位群を形成するために除外された全群の１つまたは複数の構成要素の不在下で選択され使用されることもできる。さらに、モレキュラーシーブの全群から様々な構成要素を除外することによって形成される下位群は、選択された個々の構成要素以外の全群の他のすべての構成要素の不在下でそのモレキュラーシーブが使用されるような全群の個々の構成要素であることもできる。
【００３１】
本明細書中で使用されるモレキュラーシーブを乾燥することによって活性化させることが望ましい場合もある。加熱による活性化は、空気中、不活性ガス中、または真空下で約２００℃〜約５００℃またはそれ以上の温度において行うことができる。この方法ではモレキュラーシーブは、モレキュラーシーブ対トランス−シスネペタラクトン化合物、またはＴ、Ｃ／Ｃ、Ｔ混合物、またはそれらを含有するイヌハッカ油の重量比が、約０．０１／１〜約５／１の範囲、あるいは約０．０１／１〜約２／１の範囲にあるような量で一般には使用される。
【００３２】
本明細書中で使用されるモレキュラーシーブをトランス−シスネペタラクトン化合物またはＴ、Ｃ／Ｃ、Ｔ混合物と接触させるべき最低の時間長さは存在しない（１時間で十分な場合が多い）が、数時間、数日、１週間以上、それどころか数週間などの比較的長い期間を含めた１時間を超える、またはそれ未満の様々な接触期間を使用することが望ましいこともある。一般には接触期間が長いほど、トランス−シスネペタラクトンのシス−トランスネペタラクトンへの転化がより完全になる。
【００３３】
同様に、トランス−シスネペタラクトン化合物またはＴ、Ｃ／Ｃ、Ｔ混合物をモレキュラーシーブと接触させる温度の選択の自由度は比較的広い。約２０℃〜約７５℃の範囲の、または約５０℃〜約６０℃の範囲の温度が一般には適していることが分かっている。Ｔ、Ｃ／Ｃ、Ｔ混合物がイヌハッカ油中に含まれている場合、そのイヌハッカ油の引火点（大気圧では約８５℃〜約９５℃の範囲の場合が多い）までの温度を使用することができる。接触を行う温度は、一定に保つこともでき、また予め選択した型に従って変化させることもでき、または制御することなく変動するに任せることもできる。
【００３４】
本発明の方法は、大気に開放された、または開放されていない単一容器中で、あるいはアルゴンまたは窒素などの不活性ガスのブランケットの内側の容器中でバッチで行うことができる。この化合物またはＴ、Ｃ／Ｃ、Ｔ混合物のモレキュラーシーブとの接触は、所望によって撹拌しながら、または撹拌せずに行うことができる。
【００３５】
本発明の方法によってトランス−シスネペタラクトンの約５０％、または約６０％、または約７０％、または約８０％、または約９０％、または約９９％（存在するまたはＴ、Ｃ／Ｃ、Ｔ混合物中のトランス−シスネペタラクトンの初期重量に対する重量を基準にして）が、シス−トランスネペタラクトンに転化される。
【００３６】
Ｔ、Ｃ／Ｃ、Ｔ混合物を、所望の度合いの転化が得られるような一定の時間、一定の温度でモレキュラーシーブと接触させた後に、そのトランス−シスネペタラクトン化合物またはＴ、Ｃ／Ｃ、Ｔ混合物、あるいはそれらを含有するイヌハッカ油を、任意選択でモレキュラーシーブから分離することができ、またそのモレキュラーシーブおよび／または生成物を回収することができる。デカンテーションおよび濾過などの適切な分離方法が当該技術分野で知られている。分離後、そのモレキュラーシーブは、この方法中でさらに使用するために再生処理することができる。さらなる使用の場合、始めに加熱によってモレキュラーシーブを再活性化させることが望ましい。
【００３７】
処理済みトランス−シスネペタラクトン化合物またはＴ、Ｃ／Ｃ、Ｔ混合物が、イヌハッカ油中に含まれている場合、次にそれを任意選択で、例えば米国仮特許出願第６０／８７６，５６８号明細書（これは、あらゆる目的に対してその一部として参照によりその全体が組み込まれる）中に開示されている方法により水素化して水素化イヌハッカ油を生成することができる。処理済みトランス−シスネペタラクトン化合物またはＴ、Ｃ／Ｃ、Ｔ混合物が、イヌハッカ油中に含まれていない場合、あるいはシス−トランスネペタラクトンを処理済みイヌハッカ油から回収する場合、次にそのシス−トランスネペタラクトンを任意選択で、例えば上記で考察した方法、具体的には米国特許第７，０６７，６７７号明細書（これは、あらゆる目的に対してその一部として参照によりその全体が組み込まれる）中に開示されている方法を含めた方法により水素化してジヒドロネペタラクトンを生成することができる。
【００３８】
下記の実施例は、本発明の利点を例示するために、また通常の熟練者がそれを製造し、使用するのを助けるために提示される。これらの実施例は、いかなる形でもこの開示内容、あるいは別添の特許請求の範囲またはその等価物の範囲を限定するものでなない。
【実施例】
【００３９】
下記の略語を使用する。ＧＣはガスクロマトグラフィ、ＧＣ−ＭＳはガスクロマトグラフィ−質量分析、ＦＩＤは炎イオン検出法、Ｃは摂氏、ｍＬはミリリットル、ＣＭＯはイヌハッカ油、ｗｔ％は重量パーセント、ＮＬはネペタラクトン、ｃ，ｔ−ＮＬはシス−トランスネペタラクトン、ｔ，ｃ−ＮＬはトランス−シスネペタラクトン、ＮＬ３はシス−シスネペタラクトン、ｈまたはｈｒは時間、ｃｏｎｃ．は濃度、ｔｅｍｐ．は温度、ｐｒｅｓｓ．は圧力、℃は摂氏度、ｇはグラム、またＲＴは室温（約２５℃）である。
【００４０】
ＳＳＯは、Ｏｒｅｇｏｎ（Ｃｕｌｖｅｒ，ＯＲ）の特殊種子を指し、Ｔｈａｃｋｅｒは、Ｇｅｏｒｇｅ  Ｔｈａｃｋｅｒ  Ｓｏｎｓ（Ａｌｂｅｒｔａ，Ｃａｎａｄａ）によって供給されるイヌハッカ油（イヌハッカ植物材料の蒸気蒸留によって得られる）を指し、ＡＭＴは、ＡＭ  Ｔｏｄｄ  ＆  Ｃｏ．（Ｋａｌａｍａｚｏｏ，ＭＩ）によって供給されるイヌハッカ油（これもまた蒸気蒸留によって得られる）を指し、ＡＭＴ  ＳＳＯは、ＡＭ  Ｔｏｄｄ  ＆  Ｃｏ．によってＳＳＯ種子から生成されるイヌハッカ油であり、またＴｈａｃｋｅｒ  ＳＳＯは、Ｇｅｏｒｇｅ  Ｔｈａｃｋｅｒ  ＳｏｎｓによってＳＳＯ種子から生成されたイヌハッカ油である。
【００４１】
Ｔｈａｃｋｅｒ  ＳＳＯおよびＡＭＴ  ＳＳＯの組成を表１に示す。数種の供給源由来のイヌハッカ油中のネペタラクトン異性体の分布を求めた。重量パーセントの値は、総ＣＭＯ重量を基準にして計算された。
【００４２】
【表１】
2011504882.tif 000007
【００４３】
これらの実施例中で使用された下記のモレキュラーシーブは下記の製造業者から得た。
３Ａビーズ：８〜１２メッシュ、ＥＭＤ  Ｓｃｉｅｎｃｅｓ（Ｇｉｂｂｓｔｏｗｎ，ＮＪ）。
３Ａ粉末：未乾燥、Ｓｉｇｍａ−Ａｌｄｒｉｃｈ（Ｓｔ．Ｌｏｕｉｓ，ＭＯ）カタログ番号２３３６４１。
４Ａビーズ：８〜１２メッシュ、Ｄａｖｉｓｏｎ  Ｍｏｌｅｃｕｌａｒ  Ｓｉｅｖｅｓ（ＷＲ  Ｇｒａｃｅ，Ｃｏｌｕｍｂｉａ，ＭＤ）。
４Ａロッド：Ｆｌｕｋａ（Ｓｉｇｍａ−Ａｌｄｒｉｃｈから入手できる）。
４Ａ−ｂ：未確認供給源から得た４Ａロッド。
４Ａ粉末：５ミクロン、Ｓｉｇｍａ−Ａｌｄｒｉｃｈ。
５Ａ：ビーズ、８〜１２メッシュ、ＥＭＤ  Ｓｃｉｅｎｃｅｓ。
１３ｘ：２種類、すなわち
１３ｘ−Ａ：ビーズ、４〜８メッシュ、Ｓｉｇｍａ−Ａｌｄｒｉｃｈカタログ番号２０８６３９。
１３ｘ−Ｂ：ビーズ、８〜１２メッシュ、Ｓｉｇｍａ−Ａｌｄｒｉｃｈカタログ番号２０８６４７。
Ｈ−Ｍｏｒｄｅｎｉｔｅ：ＺＥＯＬＹＳＴ  ＺＤ  ９６０６５（Ｃａｌｃｉｎｅｄ  ＣＢＶ−３０Ａ）、Ｚｅｏｌｙｓｔ  Ｉｎｔｌ．（Ｖａｌｌｅｙ  Ｆｏｒｇｅ，ＰＡ）。
Ｎａ−Ｍｏｒｄｅｎｉｔｅ：ＣＯＮＴＥＫＡ（現在はＺｅｏｌｙｓｔ  Ｉｎｔｌ．の一部）、ＣＢＶ−１０Ａ、−１０／＋２０メッシュに造粒されている。
Ｈ−ＺＳＭ−５：ＣＵ  Ｃｈｅｍｉｅ  Ｕｅｔｉｋｏｎ  ＧｍｂＨ（Ｈｉｌｌｓｂｏｒｏｕｇｈ，ＮＪ）、ＡＧ  ＰＺ−２／５０  Ｈ。
Ｎａ−ＺＳＭ−５：ＣＵ  Ｃｈｅｍｉｅ  Ｕｅｔｉｋｏｎ  ＡＧ、ＰＺ−２／４０  Ｎａ  Ｃａｌｃｉｎｅｄ。
ＬＳＸ：水和、Ｕｎｉｔｅｄ  Ｃａｔａｌｙｓｔ，Ｉｎｃ．（ＫＹ）、（８×１２ビーズ）。
Ｓｉｌｉｃａｌｉｔｅ：ＡＢＳＣＥＮＴＳ  Ｔ−３０００、粉末、ゼオライト−Ｓｉｇｍａ−Ａｌｄｒｉｃｈカタログ番号４１９０９５、ロット０４８１５ＰＦ。
ＣＧ−１８０  ＭＡＰ：Ｐ型ゼオライト、Ｃｒｏｓｆｉｅｌｄ（現在はＩＮＥＯＳ  Ｓｉｌｉｃａｓ（Ｌｙｎｄｈｕｒｓｔ，ＵＫ）の一部）。
ＥＴＳ４：ＥＴＳ−４は、八面体／四面体の混ざった微孔質の構成組織材料のＥｎｇｌｅｈａｒｄ  ＴｉｔａｎｏＳｉｌｉｃａｔｅ（ＥＴＳ）製品系列の小孔径の一製品であり、ＢＡＳＦ（Ｆｌｏｒｈａｍ  Ｐａｒｋ，ＮＪ）から得ることができる。
ＥＺ−５００：フェリエ沸石ゼオライト、Ｅｎｇｅｌｈａｒｄ（現在はＢＡＳＦの一部）のＥＺ−５００。
【００４４】
Ｃｓ，Ｎａ−Ｘを次のように調製した。セシウム含浸Ｎａ−Ｘゼオライト；−２０／＋４０メッシュに造粒したＮａＸ（５ｇ）（Ａｌｆａ  Ａｅｓａｒカタログ番号８７９５０、〜６００メッシュ）を、蒸留／脱イオン（ＤＩ）水３ｇ中にＣｓＮＯ３（Ｓｉｇｍａ−Ａｌｄｒｉｃｈ）０．１５ｇを含有する溶液に加えた。この混合物にＤＩ水（１．９ｇ）を初期湿潤が得られるまで撹拌しながらゆっくり加えた。次いでこの試料を真空オーブン中で７０℃において乾燥した。
【００４５】
これらモレキュラーシーブ（本明細書中では「シーブ」とも呼ぶ）を下記に述べるように加熱して活性化させた。モレキュラーシーブの加熱は、方法Ａ、方法Ｂを用いるか、または特定の実施例中で指示されるように行った。方法Ａによればモレキュラーシーブの活性化は、１５０℃および２０ｐｓｉｇ（１３７．９ｋＰａ）の真空に保った真空オーブン中においてＮ２の一定流量下で１日のあいだ加熱することによって行った。活性化に続いてオーブンの圧力を室圧まで上げ、シーブを含むガラス瓶をオーブンから取り出し、蓋をした。モレキュラーシーブは、室温まで冷却してから使用した。
【００４６】
方法Ｂによればモレキュラーシーブは、モレキュラーシーブの活性化用に設計された管状炉中に挿入された。管に窒素流を通し、シーブを入れた管の内部を様々な実施例で指示される一定温度まで加熱した。その温度は、全般には製造業者によってそれぞれのシーブについて推奨されるパラメーターに関して選択された。次いで管を窒素下で室温まで冷却した。次いでシーブをオーブンから取り出し、個々のガラス瓶に入れ、それらガラス瓶を大気中で蓋をした。モレキュラーシーブは、室温まで冷却してから使用した。
【００４７】
イヌハッカ油成分の決定
イヌハッカ油の試料を内標準溶液で希釈し、ＦＩＤ検出器を備えたＨＰ５８９０（Ａｇｉｌｅｎｔ  Ｔｅｃｈｎｏｌｏｇｉｅｓ（Ｐａｌｏ  Ａｌｔｏ，ＣＡ））ＧＣを用いるＤＢ  ＦＦＡＰカラムに注入した。注入および検出器の温度は２５０℃であった。カラムの温度を５０℃から２５０℃まで２０分間で直線的に上昇させ、作業時間のあいだ２５０℃に保った。スプリットモードの注入口を使用した。主要成分のピーク同定および相対感度係数は較正標準を用いて求めた。
【００４８】
イヌハッカ油とモレキュラーシーブの接触
イヌハッカ油１ｇおよびモレキュラーシーブ０．５ｇの混合物（実施例中で特に指示がない限り）を４ｍＬガラス瓶中で調製した。その実施例で指示される選択された雰囲気（例えば空気または窒素）下で蓋を閉め、それらガラス瓶を指示温度に設定されたオーブン中でインキュベートした。ネペタラクトンの総重量に対するシス−トランスネペタラクトンおよびトランス−シスネペタラクトンの重量パーセントを求めた。
【００４９】
実施例１：４Ａシーブ（ロッド）による転化
この実施例は、Ｔｈａｃｋｅｒ  ＳＳＯまたはＡＭＴ  ＳＳＯを使用した場合のｔ，ｃ−ＮＬのｃ，ｔ−ＮＬへの転化に及ぼすモレキュラーシーブ（４Ａロッド）および保管（すなわち接触またはインキュベーション）時間の影響を示す。モレキュラーシーブ（表２中では「ｍｏｌ．ｓｉｅｖｅ」と略記する）を方法Ａによって活性化させ、これら油を３５℃または５５℃において１週間のあいだモレキュラーシーブと接触させた状態で保管した。ｔ，ｃ−ＮＬのｃ，ｔ−ＮＬへのより完全な転化は、５５℃で保管した場合に観察された。対照の組成は表１から持って来た。それらの結果を表２に示す。重量パーセントの値は、ＣＭＯ総重量を基準として計算した。
【００５０】
【表２】
2011504882.tif 000008
【００５１】
実施例２：他のモレキュラーシーブによる転化
この実施例は、５５℃で保管したＡＭＴ  ＳＳＯ油に及ぼす様々な他のモレキュラーシーブおよび保管時間の影響を示す。モレキュラーシーブは、真空オーブンを用いて１５０℃で活性化させた（方法Ａ）。それらの結果を表３に示す。重量パーセントの値は、ＣＭＯ総重量を基準として計算した。
【００５２】
【表３】
2011504882.tif 000009
【００５３】
実施例３：２５０℃で活性化させた場合の転化
この実施例中で使用したシーブは、管状炉を用いて２５０℃で活性化させた（方法Ｂ）。それらの結果を表４に示す。重量パーセントの値は、ＣＭＯ総重量を基準として計算した。
【００５４】
【表４】
2011504882.tif 000010
【００５５】
実施例４：活性化の影響
ＡＭＴ  ＳＳＯを使用し、シーブおよびＣＭＯの所定の接触は５５℃で７日間行った。シーブを、方法Ｂを用いて２５０℃において加熱する（すなわち活性化させる）か、または加熱しなかった（すなわち活性化させなかった）。総ＮＬを、ｃ，ｔ−ＮＬ、ｔ，ｃ−ＮＬ、およびＮＬ３の和として計算した。ＮＬ３データは、それらの値が認め得るほどにはインキュベーション時間と共に変化しなかったために示されていない。それらの結果を図１に示す。
【００５６】
実施例５：活性化温度の影響
ＡＭＴ  ＳＳＯに及ぼすモレキュラーシーブ活性化温度（２５０℃、３５０℃、または５００℃で２時間）の影響を測定した。各ガラス瓶を５５〜６０℃で７日間インキュベートした。それらの結果を図２に示す。
【００５７】
実施例６：シーブ対イヌハッカ油比の影響
モレキュラーシーブを方法Ｂに従って活性化した。イヌハッカ油（ＡＭＴ  ＳＳＯ油）１ｇと増加量のシーブ（０．１ｇ、０．５ｇ、および１ｇ）の混合物をそれぞれ４ｍＬガラス瓶中で調製した。蓋を閉め、ガラス瓶を５５〜６０℃に設定したオーブン中で７日間保管した。それらの結果を図３に示す。
【００５８】
実施例７：保管中に使用したガスの影響
モレキュラーシーブを方法Ｂに従って活性化した。次いでイヌハッカ油（ＡＭＴ  ＳＳＯ油）１ｇとシーブ０．５ｇの混合物を４ｍＬガラス瓶中で調製した。蓋を閉め、各ガラス瓶を５５〜６０℃に設定したオーブン中で７日間保管した。窒素中に保管されるガラス瓶は、窒素でスパージしてからガラス瓶を閉じた。それらの結果を図４に示す。
【００５９】
実施例８：再生利用モレキュラーシーブの影響
この実施例は、空気中において実施例７で述べたと同様に調製した。７日間のインキュベーション後、濾過してＣＭＯからシーブを取り除いた。次いでシーブを管状炉の内部で３５０℃に加熱して残留イヌハッカ油を焼き払い、シーブを再生させた。そのシーブを放置して室温まで冷却した。次いで、イヌハッカ油１ｇとシーブ０．５ｇの混合物を４ｍＬガラス瓶中で調製した。蓋を閉め、ガラス瓶を５５〜６０℃に設定したオーブン中で７日間保管した。それらの結果を図５に示す。
【００６０】
実施例９：様々なモレキュラーシーブの影響
材料を、管状炉中で３５０℃において２時間加熱することによって処理した。２ｇのＣＭＯと０．５ｇの各成分との混合物を作製し、５５〜６０℃で１週間保管した。それらの結果を図６に示す。
【００６１】
実施例１０：様々なモレキュラーシーブの影響
Ｃｓ，Ｎａ−Ｘを、管状炉中で３５０℃において２時間加熱することによって処理した。他のすべての材料は、１１５℃において２時間処理した。２ｇのＣＭＯと０．５ｇの各モレキュラーシーブとの混合物を作製し、５５〜６０℃で１週間保管した。それらの結果を図７に示す。
【００６２】
実施例１１：シーブを含有する水溶液のｐＨ
水含有モレキュラーシーブのｐＨを測定した。水対シーブの比は、２対１（水重量／シーブ重量）であった。加熱と共にシーブは水のｐＨをわずかに上昇させた。それらの結果を図８に示す。
【００６３】
実施例１２：シーブを含有する水溶液のｐＨ
水中における様々なモレキュラーシーブのｐＨを測定した。水対シーブの比は、２対１（水重量／シーブ重量）であった。それらの結果を図９に示す。
【図１】
2011504882.tif 000011
【図２】
2011504882.tif 000012
【図３】
2011504882.tif 000013
【図４】
2011504882.tif 000014
【図５】
2011504882.tif 000015
【図６】
2011504882.tif 000016
【図７】
2011504882.tif 000017
【図８】
2011504882.tif 000018
【図９】
2011504882.tif 000019
【国際調査報告】
2011504882.tif 000020
2011504882.tif 000021